(57)【要約】  主題の発明は、粘弾性ポリウレタンフォームおよび粘弾性ポリウレタンフォームの製造方法を提供する。前記粘弾性ポリウレタンフォームは、トルエンジイソシアネートとイソシアネート反応性成分との反応生成物を含む。イソシアネート反応性成分は、第一のポリエーテルトリオール、第二のポリエーテルトリオール、アミノアルコール連鎖延長剤および加水分解性ポリエーテルポリジメチルシロキサンコポリマーを含む。第一のポリエーテルトリオールは、質量平均分子量５００〜５０００ｇ／ｍｏｌ、第一のポリエーテルトリオールの総質量に対して、少なくとも６０質量部のエチレンオキシ単位、および少なくとも１０％のエチレンオキシ末端キャップを有する。第一のポリエーテルトリオールとは異なる第二のポリエーテルトリオールは、質量平均分子量５０００〜１００００ｇ／ｍｏｌおよび少なくとも８０％のエチレンオキシ末端キャップを有する。【特許請求の範囲】
【請求項１】
（Ａ）  トルエンジイソシアネートと、
（Ｂ）  イソシアネート反応性成分であって、
ｉ．  以下を有する第一のポリエーテルトリオール
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
ｉｉ．  前記第一のポリエーテルトリオールとは異なり、以下を有する第二のポリエーテルトリオール：
ａ．  質量平均分子量５０００〜１００００ｇ／ｍｏｌ、および
ｂ．  少なくとも８０％のエチレンオキシ末端キャップ、
ｉｉｉ．  アミノアルコール連鎖延長剤、および
ｉｖ．  加水分解性ポリエーテルポリジメチルシロキサンコポリマー
を含む、前記イソシアネート反応性成分との反応生成物を含む、粘弾性ポリウレタンフォーム。
【請求項２】
ガラス転移温度−１５℃未満およびタンジェントデルタ（ｔａｎδ）０．３〜０．６を有する、請求項１に記載の粘弾性ポリウレタンフォーム。
【請求項３】
前記第一のポリエーテルトリオールが、質量平均分子量３０００〜４０００ｇ／ｍｏｌを有する、請求項１または２に記載の粘弾性ポリウレタンフォーム。
【請求項４】
前記第一のポリエーテルトリオールが、前記第一のポリエーテルトリオールの総質量に対して少なくとも７０質量部のエチレンオキシ単位を含む、請求項１から３までのいずれか１項に記載の粘弾性ポリウレタンフォーム。
【請求項５】
前記第一のポリエーテルトリオールが、少なくとも２５％のエチレンオキシ末端キャップを有する、請求項１から４までのいずれか１項に記載の粘弾性ポリウレタンフォーム。
【請求項６】
前記第二のポリエーテルトリオールが、質量平均分子量６０００〜７０００ｇ／ｍｏｌを有する、請求項１から５までのいずれか１項に記載の粘弾性ポリウレタンフォーム。
【請求項７】
前記第二のポリエーテルトリオールが、約１００％のエチレンオキシ末端キャップを含む、請求項１から６までのいずれか１項に記載の粘弾性ポリウレタンフォーム。
【請求項８】
前記アミノアルコール連鎖延長剤が、エタノールアミン、ジエタノールアミン、トリエタノールアミンおよびそれらの混合物の群から選択される、請求項１から７までのいずれか１項に記載の粘弾性ポリウレタンフォーム。
【請求項９】
前記加水分解性ポリエーテルポリジメチルシロキサンコポリマーが、２５℃で粘度１００００〜２００００ｃｐｓを有する、請求項１から８までのいずれか１項に記載の粘弾性ポリウレタンフォーム。
【請求項１０】
前記第一のポリエーテルトリオールおよび前記第二のポリエーテルトリオールが、前記イソシアネート反応性成分中に１：１〜５：１の質量比で存在する、請求項１から９までのいずれか１項に記載の粘弾性ポリウレタンフォーム。
【請求項１１】
前記トルエンジイソシアネートが、８０質量％の２，４異性体および２０質量％の２，６異性体を含む、請求項１から１０までのいずれか１項に記載の粘弾性ポリウレタンフォーム。
【請求項１２】
ガラス転移温度−２０〜−３０℃およびタンジェントデルタ（ｔａｎδ）０．４〜０．５を有する、請求項１から１１までのいずれか１項に記載の粘弾性ポリウレタンフォーム。
【請求項１３】
ＡＳＴＭ  Ｄ３５７４に準拠して２１℃で試験した際に４インチ厚の試料上で２５％の押込力たわみ（２５％ＩＦＤ）５〜３０ｌｂｓ／５０ｉｎ2を有し、且つ、ＡＳＴＭ  Ｄ３５７４に準拠して０℃で試験した際に４インチ厚の試料上で２５％ＩＦＤ５〜３０ｌｂｓ／５０ｉｎ2を有する、請求項１から１２までのいずれか１項に記載の粘弾性ポリウレタンフォーム。
【請求項１４】
以下の段階：
トルエンジイソシアネートを準備する段階、
以下を有する第一のポリエーテルトリオールを準備する段階：
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
第一のポリエーテルトリオールとは異なり、以下を有する第二のポリエーテルトリオールを準備する段階：
ａ．  質量平均分子量５０００〜１００００ｇ／ｍｏｌ、および
ｂ．  少なくとも８０％のエチレンオキシ末端キャップ、
アミノアルコール連鎖延長剤を準備する段階、
加水分解性ポリエーテルポリジメチルシロキサンコポリマーを準備する段階、および
トルエンジイソシアネート、第一のポリエーテルトリオールおよび第二のポリエーテルトリオール、アミノアルコール連鎖延長剤、および加水分解性ポリエーテルポリジメチルシロキサンコポリマーを反応させて、粘弾性ポリウレタンフォームを形成する段階を含む、粘弾性ポリウレタンフォームの製造方法。
【請求項１５】
前記粘弾性ポリウレタンフォームが、ガラス転移温度−１５℃未満およびタンジェントデルタ（ｔａｎδ）０．３〜０．６を有する、請求項１４に記載の方法。
【請求項１６】
前記第一のポリエーテルトリオールおよび第二のポリエーテルトリオールが、質量比１：１〜５：１である、請求項１４または１５に記載の方法。
【請求項１７】
前記アミノアルコール連鎖延長剤が、エタノールアミン、ジエタノールアミン、トリエタノールアミンおよびそれらの混合物の群から選択される、請求項１４から１６までのいずれか１項に記載の方法。
【請求項１８】
前記トルエンジイソシアネートが、８０質量％の２，４異性体および２０質量％の２，６異性体を含む、請求項１４から１７までのいずれか１項に記載の方法。
【請求項１９】
トルエンジイソシアネートおよび第一のポリエーテルトリオールおよび第二のポリエーテルトリオールを、イソシアネート指数６５〜１０５で反応させる、請求項１４から１８までのいずれか１項に記載の方法。
【発明の詳細な説明】
【技術分野】
【０００１】
主題の発明は、粘弾性ポリウレタンフォームおよび粘弾性ポリウレタンフォームの製造方法に関する。粘弾性ポリウレタンフォームは、広い温度範囲にわたって、特に低温で優れた物理的特性を示す。
【０００２】
関連技術の説明
粘弾性ポリウレタンフォームは、典型的には家庭およびオフィスの装備品において使用される。家庭およびオフィスの装備品において、粘弾性ポリウレタンフォームは、かなり狭い温度範囲にわたって適切な心地良さおよび支持特性を示さなければならない。著しい量の研究が、輸送産業において使用するために、例えば様々な乗り物、例えば自動車、オフロードカー、トラクター等のシート用途において使用するために適した粘弾性ポリウレタンフォームの開発に集中している。家庭およびオフィス用途とは対照的に、乗り物における粘弾性ポリウレタンフォームは、かなり広い温度範囲にわたって適切な心地良さおよび支持特性を示さなければならない。より具体的には、乗り物における粘弾性ポリウレタンフォームは広い範囲の温度および条件に曝されるので、それらの粘弾性ポリウレタンフォームは適切な心地良さおよび支持特性をそれらの温度および条件で示さなければならない。例えば、アリゾナでの自動車における粘弾性ポリウレタンフォームを含むシートは、日中には６０℃を上回る温度に曝され、且つ夜間には氷点である０℃未満の温度に曝されることがある。他の例としては、オフロードカーまたはトラクターにおける粘弾性ポリウレタンフォームを含むシートは、砂漠地帯、極寒地帯、または厳しい季節的な気候変動を有する地帯、即ち、寒い冬と暑い夏とを有する地帯、例えば米国中西部の北方において使用されることがある。従って、乗り物において使用される粘弾性ポリウレタンフォームは、広い範囲の温度および条件にわたって適切な心地良さおよび支持特性を示さなければならない。さらには、乗り物において使用される粘弾性ポリウレタンフォームは、そのような極端な温度および条件に曝されるにもかかわらず、何年間もそれらの心地良さおよび支持特性を保持しなければならない。
【０００３】
粘弾性ポリウレタンフォームがシートのクッションである場合、ユーザーからの体温が粘弾性ポリウレタンフォームの一部を温め、従って粘弾性ポリウレタンフォームが軟化する。その結果、シートのクッションは、そのシートのクッションと接触した身体の部位の形状に形付けられ、より均質な圧力分布を作り出し、そのことにより心地良さが増す。さらには、粘弾性ポリウレタンフォームの残りは、固いままで支持をもたらす。従って、感温性が、粘弾性ポリウレタンフォームの効果的な支持要素を増加させ、例えば金属のバネを用いないシートの構成を可能にする。
【０００４】
粘弾性ポリウレタンフォームは、ゆっくりとした回復を示し、従って圧縮サイクルの間、高いヒステリシスを示し、また、典型的には低い反撥弾性値を有する。それらの物理的特性は、空気が粘弾性ポリウレタンフォームに再び入る速度によって回復が制限されていることによる低い空気流から、またはポリウレタンフォームの他の物理的特性によってのいずれかで生じ得る。粘弾性ポリウレタンフォームのほとんどの物理的特性が、従来のポリウレタンフォームの物理的特性と類似している一方で、粘弾性ポリウレタンフォームのレジリエンスは非常に低く、一般には約１５％未満である。それらの物理的特性（粘弾性特性）を有するポリウレタンフォームは典型的には、様々なベッドおよびシート用途において優れた心地良さおよび支持特性をもたらす。
【０００５】
しかしながら、粘弾性特性は通常、温度に敏感であり、且つ典型的には、ポリウレタンフォームのポリウレタンがガラス転移を受ける場合に最大化される。ポリウレタンのガラス転移温度がポリウレタンフォームの使用温度とほぼ一致するようにポリエーテルのソフトセグメント相の構造および組成を操作することによって、ポリウレタンフォームの粘弾性特性が最大化される。
【０００６】
粘弾性ポリウレタンフォームは典型的には、反応物質、例えばイソシアネートおよびポリオールを用いて形成され、前記反応物質が反応して使用温度またはその近傍のガラス転移温度を有するポリウレタンを形成して、前記温度またはその近傍で最適な粘弾性特性をもたらす。粘弾性ポリウレタンフォームの粘弾性特性は、ポリウレタンのガラス転移温度では最適であるのだが、それらの粘弾性ポリウレタンフォームの粘弾性特性は、典型的には広い温度範囲にわたっては最適化されていない。従って、粘弾性ポリウレタンフォームは典型的には、広い温度範囲にわたって十分な心地良さおよび支持特性を示さない。換言すれば、粘弾性ポリウレタンフォームは多くの場合、狭い温度範囲にわたって優れた粘弾性特性を示すが、広い温度範囲にわたっては優れた粘弾性特性を示さない。粘弾性ポリウレタンフォームの広い温度範囲にわたる粘弾性特性を改善するという試みはほとんど成功していない。
【０００７】
従って、これらの欠点を克服し、広い温度範囲にわたって低いレジリエンス、良好な柔らかさ、および他の特性を有し、且つ、耐久性がある、例えば極端な温度および条件に曝されるにもかかわらずそれらの特性を何年間も保持する、粘弾性ポリウレタンフォームを提供することが有利である。
【０００８】
発明の要約および利点
主題の発明は、トルエンジイソシアネートとイソシアネート反応性成分との反応生成物を含む粘弾性ポリウレタンフォームを提供する。イソシアネート反応性成分は、第一のポリエーテルトリオール、第二のポリエーテルトリオール、アミノアルコール連鎖延長剤および加水分解性ポリエーテルポリジメチルシロキサンコポリマーを含む。第一のポリエーテルトリオールは、質量平均分子量５００〜５０００ｇ／ｍｏｌ、第一のポリエーテルトリオールの総質量に対して少なくとも６０質量部のエチレンオキシ単位、および少なくとも１０％のエチレンオキシ末端キャップを有する。第一のポリエーテルトリオールとは異なる第二のポリエーテルトリオールは、質量平均分子量５０００〜１００００ｇ／ｍｏｌおよび少なくとも８０％のエチレンオキシ末端キャップを有する。
【０００９】
粘弾性ポリウレタンフォームの製造方法も提供される。該方法は、トルエンジイソシアネート、第一のポリエーテルトリオール、第二のポリエーテルトリオール、アミノアルコール連鎖延長剤および加水分解性ポリエーテルポリジメチルシロキサンコポリマーを準備する段階、並びにトルエンジイソシアネート、第一のポリエーテルトリオールおよび第二のポリエーテルトリオール、アミノアルコール連鎖延長剤、および加水分解性ポリエーテルポリジメチルシロキサンコポリマーを反応させて、粘弾性ポリウレタンフォームを形成する段階を含む。
【００１０】
トルエンジイソシアネート、第一のポリエーテルトリオールおよび第二のポリエーテルトリオール、アミノアルコール連鎖延長剤および加水分解性ポリエーテルポリジメチルシロキサンコポリマーを化学的に反応させて、特定の分子構造を有する粘弾性ポリウレタンフォーム、および優れた物理的特性を広い温度範囲にわたって、特に低温で示す粘弾性ポリウレタンフォームを形成する。換言すれば、この発明の粘弾性ポリウレタンフォームは、優れた粘弾性特性、例えば圧縮サイクルの間のゆっくりとした回復（ひいては高いヒステリシス）を、広い温度範囲にわたって示す傾向がある。実用の観点から、主題の発明のポリウレタンフォームは、優れた心地良さおよび支持特性を広い温度範囲にわたってもたらし、且つ耐久性である、例えば、極端な温度および条件に曝されるにもかかわらずそれらの特性を何年間も保持し、そのことにより、ポリウレタンフォームが様々な乗り物、例えば自動車、トラクター、スノーモービル等におけるシートの用途において使用するために最適化される。
【００１１】
発明の詳細な説明
主題の発明の粘弾性ポリウレタンフォームは、輸送産業において使用するために、例えば様々な乗り物、例えば自動車、オフロードカー、トラック、トラクター、軍用車両、ボート、列車等におけるシート用途において使用するために、特に有用である。そのような乗り物におけるシートは、特に寒い季節と温かい季節とを有する地帯において温度変化に曝される。１つの典型的な自動車のシート用途は、成形されたまたはスラブ材の粘弾性ポリウレタンフォームの薄い（０．５〜２．０ｃｍの）層、および下方にある成形された高レジリエンスのフォームを使用する。他のシート用フォームの用途は、高レジリエンスのフォーム層との同時成形物を含み、ここでは、粘弾性ポリウレタンフォームの成分を噴霧または注入することができる。粘弾性ポリウレタンフォームの層は、自動車のシートの感触および圧力解放能力を強化する。
【００１２】
しかしながら、主題の発明の粘弾性ポリウレタンフォームは、輸送産業における用途に限定されない。１つの例として、粘弾性ポリウレタンフォームは、低温に曝されるスポーツ用品、例えばホッケーまたはサッカー用品において使用するために特に適している。他の例として、本発明の粘弾性ポリウレタンフォームは、屋外で使用されるべきシートのクッション、例えばサッカーの試合の観客によって、またはハンターによってハンティングブラインド内で使用されるもののために特に適している。
【００１３】
前記粘弾性ポリウレタンフォームは、４０〜−２０℃で他の物理的特性を保持しながら、典型的には柔軟性を残し、且つ粘弾性を示す。一般に、粘弾性は弾性（固体状またはエネルギー蓄積）および粘性（液体状またはエネルギー散逸）の両方の特性を示す現象である。粘弾性ポリウレタンフォームの粘弾性特性は典型的にはポリウレタンのガラス転移温度（Ｔg）で最適である。即ち、粘弾性ポリウレタンフォームは典型的には最適な粘弾性をポリウレタンのＴgまたはその近傍で示す。Ｔg並びにタンジェントデルタ（ｔａｎδ）は、動的機械熱分析（ＤＭＴＡ）によって測定される。
【００１４】
Ｔgはアモルファス（非晶質）ポリマーが脆性のガラス状形態から変換して、ゴム状の柔軟性のあるフォームを形成する温度である。当然、ポリウレタンの温度がＴgより下に低下すると、ポリウレタンは脆性になる、または「氷る」傾向があり、従ってポリウレタンが硬化し、ひいては粘弾性ポリウレタンフォームが硬化する。選択的に、ポリウレタンの温度がそのＴgよりも上に上昇する際、ポリウレタンは弾性の挙動を示し、従ってよりゴム状になる。従って、Ｔgは粘弾性の良い指標である。
【００１５】
粘弾性ポリウレタンフォームは典型的には０℃より上で少なくとも１つのＴgを有する。主題の発明の粘弾性ポリウレタンフォームは典型的には一次Ｔgおよび二次Ｔgを有する、即ち２つのＴgを有する。主題の発明の粘弾性ポリウレタンフォームの一次Ｔgは、典型的には０℃未満、選択的には−１５℃未満、選択的には−１８℃未満、選択的には−１８〜−６０℃、選択的には−２０〜−６０℃、および選択的には−２０〜−２６℃である。主題の発明の粘弾性ポリウレタンフォームの二次Ｔgは、典型的には−４０℃未満、選択的には−５０℃未満、選択的には−５５℃未満、選択的には−４０〜−７０℃、選択的には−５０〜−６０℃、および選択的には−５３〜−５９℃である。
【００１６】
ＤＭＴＡからｔａｎδも得られる。ｔａｎδは、損失弾性率対貯蔵弾性率の比（材料のエネルギー散逸の尺度）であり、且つ、ある温度範囲にわたって測定される場合には、ｔａｎδは一般にそれらの温度でのポリウレタンフォームの粘弾性の指標となる。即ち、ｔａｎδは、圧縮サイクルの間にフォームがエネルギーを散逸させる能力と関連し、且つ粘弾性ポリウレタンフォーム回復時間と関連する。典型的には、ｔａｎδ値が低くなると、粘弾性ポリウレタンフォームのＴgの範囲は広くなる。ｔａｎδが１より大きい粘弾性ポリウレタンフォームは、典型的には狭いＴg範囲を有し、そのことにより、低温（例えば０℃未満）でのフォームの柔軟性が低下し、従ってフォームの心地良さおよび支持特性に悪影響を及ぼす。対照的に、ｔａｎδが１未満の粘弾性ポリウレタンフォームは、典型的には広いＴg範囲を有し、そのことにより、低温（例えば０℃未満）でのフォームの柔軟性が増加し、従って優れた心地良さおよび支持特性をもたらす。主題の発明の一次Ｔgについての粘弾性ポリウレタンフォームのｔａｎδ曲線の傾きは、典型的には１未満、選択的には０．６未満、選択的には０．５未満、選択的には０．３〜０．６、選択的には０．４〜０．５である。主題の発明の二次Ｔgについての粘弾性ポリウレタンフォームのｔａｎδ曲線の傾きは、典型的には１未満、選択的には０．５未満、選択的には０．３５未満、選択的には０．２〜０．５、選択的には０．３〜０．３５である。
【００１７】
有利な粘弾性ポリウレタンフォームの追加的な物理的特性は、延び、レジリエンスおよび回復特性、例えば押込力たわみ（ｉｎｄｅｎｔｉｏｎ  ｆｏｒｃｅ  ｄｅｆｌｅｃｔｉｏｎ）を含む。さらには、当該粘弾性ポリウレタンフォームは典型的には粘着性ではない表面を有し、且つ、触って感知されるいかなるオイル質の残留物も有さない。
【００１８】
主題の発明の粘弾性ポリウレタンフォームは、標準的な使用温度で優れた物理的特性を示す。より具体的には、２１℃で、粘弾性ポリウレタンフォームは典型的には以下を有する：
ＡＳＴＭ  Ｄ３５７４−１１に準拠して試験した際の延び率１００％超、選択的に２００％超、選択的に１００〜３００％、
ＡＳＴＭ  Ｄ３５７４−１１に準拠して試験した際のレジリエンス３０％未満、選択的に２５％未満、選択的に１〜３０％、選択的に１〜２５％、選択的に２５〜３０％、
ＡＳＴＭ  Ｄ３５７４−１１に準拠して試験した際の４インチ厚の試料上での２５％の押込力たわみ（２５％  ＩＦＤ）１〜１００ｌｂｓ／５０  ｉｎ2、選択的に５〜３０ｌｂｓ／５０  ｉｎ2、
ＡＳＴＭ  Ｄ３５７４−１１に準拠して試験した際の回復率６０％超、選択的に７５％超、選択的に５０〜１００％、選択的に８０〜１００％、および
ＡＳＴＭ  Ｄ３５７４−１１に準拠して試験した際の回復時間３０秒未満、選択的に１５秒未満、選択的に１０秒未満、選択的に１〜３０秒。
【００１９】
さらには、主題の発明の粘弾性ポリウレタンフォームは、より低い使用温度で優れた物理的特性を示す。より具体的には、０℃で、粘弾性ポリウレタンフォームは典型的には以下を有する：
ＡＳＴＭ  Ｄ３５７４−１１に準拠して試験した際の延び率１００％超、選択的に２００％超、選択的に１００〜３００％、
ＡＳＴＭ  Ｄ３５７４−１１に準拠して試験した際のレジリエンス３０％未満、選択的に２５％未満、選択的に１〜３０％、選択的に１〜２５％、選択的に２５〜３０％、
ＡＳＴＭ  Ｄ３５７４−１１に準拠して試験した際の４インチ厚の試料上での２５％の押込力たわみ（２５％  ＩＦＤ）１〜１００ｌｂｓ／５０  ｉｎ2、選択的に５〜３０ｌｂｓ／５０  ｉｎ2、
ＡＳＴＭ  Ｄ３５７４−１１に準拠して試験した際の回復率６０％超、選択的に７５％超、選択的に５０〜１００％、選択的に８０〜１００％、および
ＡＳＴＭ  Ｄ３５７４−１１に準拠して試験した際の回復時間３０秒未満、選択的に１５秒未満、選択的に１０秒未満、選択的に１〜３０秒。
【００２０】
主題の発明は、トルエンジイソシアネートとイソシアネート反応性成分との反応生成物を含む粘弾性ポリウレタンフォームを提供する。主題の発明の粘弾性ポリウレタンフォームは、１〜１５ｐｃｆ（１立方フィートあたりのポンド（ｐｃｆ））、選択的に１．５〜１０ｐｃｆ、選択的に１．７〜６ｐｃｆ、選択的に１．８〜４ｐｃｆの密度を有する。
【００２１】
当該発明は、トルエンジイソシアネートとイソシアネート反応性成分とを含むポリウレタン系も提供する。典型的には、前記の系は２つまたはそれより多くの別々の成分、例えばトルエンジイソシアネートおよびイソシアネート反応性（または樹脂）成分において、即ち、以下でさらに説明される２成分（または２Ｋ）系として提供される。トルエンジイソシアネートおよびイソシアネート反応性成分に関して、ここで使用される場合、単に前記系の個々の成分の配置に関する点を明らかにする目的のために、および質量に基づく部を明らかにするためであることが理解されるべきである。従って、本発明が２Ｋ系のみに限定されると解釈されるべきではない。例えば、系の個々の成分を全て、互いに別々に保持することができる。
【００２２】
典型的には、トルエンジイソシアネートは２，４’トルエンジイソシアネートと２，６’トルエンジイソシアネートとの混合物を含む。１つの実施態様において、粘弾性ポリウレタンフォームは、８０質量％の２，４異性体および２０質量％の２，６異性体を含む。
【００２３】
１つの実施態様において、当該発明の粘弾性ポリウレタンフォームは、トルエンジイソシアネートのみとイソシアネート反応性成分の反応生成物を含む。この実施態様は本質的にさらなるイソシアネートを含まない（１質量％未満含む）。即ち、この実施態様の粘弾性ポリウレタンフォームを形成するために、トルエンジイソシアネートのみが使用される。
【００２４】
しかしながら、他の実施態様においては、（トルエンジイソシアネート以外に）さらなるイソシアネートを使用して粘弾性ポリウレタンフォームを形成することができる。それらのさらなるイソシアネートは、限定されずに、脂肪族および芳香族イソシアネートを含む。それらのさらなる実施態様において、それらのさらなるイソシアネートは、ジフェニルメタンジイソシアネート（ＭＤＩ）、ポリマーのジフェニルメタンジイソシアネート（ｐＭＤＩ）、トルエンジイソシアネート（ＴＤＩ）、ヘキサメチレンジイソシアネート（ＨＤＩ）、イソホロンジイソシアネート（ＩＰＤＩ）およびそれらの組み合わせの群から選択される。
【００２５】
追加的なイソシアネートは、イソシアネートプレポリマーであってよい。イソシアネートプレポリマーは、典型的には、イソシアネートおよびポリオールおよび／またはポリアミンの反応生成物である。前記プレポリマーを形成するために使用されるイソシアネートは、上述の任意のイソシアネートであってよい。前記プレポリマーを形成するために使用されるポリオールは、典型的にはエチレングリコール、ジエチレングリコール、プロピレングリコール、ジプロピレングリコール、ブタンジオール、グリセロール、トリメチロールプロパン、トリエタノールアミン、ペンタエリトリトール、ソルビトール、バイオポリオールおよびそれらの組み合わせの群から選択される。プレポリマーを形成するために使用されるポリアミンは典型的には、エチレンジアミン、トルエンジアミン、ジアミノジフェニルメタンおよびポリメチレンポリフェニレンポリアミン、アミノアルコールおよびそれらの組み合わせの群から選択される。適したアミノアルコールの例は、エタノールアミン、ジエタノールアミン、トリエタノールアミンおよびそれらの組み合わせを含む。
【００２６】
イソシアネート反応性成分は、第一のポリエーテルトリオールおよび第二のポリエーテルトリオールを含む。典型的には、第一のポリエーテルトリオールおよび第二のポリエーテルトリオールはアルコキシ化によって形成され、且つ、複数のアルキレンオキシ基を含む。アルキレンオキシ基との用語は、部分または単位を記載する。アルキレンオキシ基は、アルキレンオキシドの重合からもたらされる単位である。複数のポリマー側鎖は典型的には、エチレンオキシ基、プロピレンオキシ基、ブチレンオキシ基およびそれらの組み合わせの群から選択されるアルキレンオキシ基を含む。ポリエーテルトリオール中のアルキレンオキシ基の量は、特定のポリエーテルトリオールの総質量に対する質量部で表される。複数のアルキレンオキシ基を、ランダムなアルキレンオキシ基を有するポリオール、繰り返しのアルキレンオキシ基を有するポリマー、およびブロック化されたアルキレンオキシ基を有するポリマーとして記載されるポリエーテルポリオールを形成するように配置することができる。複数のポリマー側鎖は、エチレンオキシ末端キャップ、プロピレンオキシ末端キャップ、ブチレンオキシ末端キャップおよびそれらの組み合わせの群から選択されるアルコキシル末端キャップを有する。ポリエーテルトリオール中のアルキレンオキシ末端キャップの量は、特定のポリエーテルトリオールの試料中の末端キャップの総数に対するパーセント（％）で表される。
【００２７】
第一のポリエーテルトリオールは、質量平均分子量５００〜５０００ｇ／ｍｏｌ、選択的に３０００〜４０００ｇ／ｍｏｌおよびヒドロキシル価３０〜６０ｍｇ  ＫＯＨ／ｇ、選択的に４４〜４８ｍｇ  ＫＯＨ／ｇを有する。第一のポリエーテルトリオールは、典型的には、オキシアルキレンモノマーから形成された複数の内部ブロック、および前記複数の内部ブロックに取り付けられた複数の末端キャップを有する。エチレンオキシを多く含む第一のポリエーテルトリオールは、典型的には、第一のポリエーテルトリオールの総質量に対して少なくとも６０質量部、選択的に少なくとも７０質量部のエチレンオキシ単位を有する。第一のポリエーテルトリオールは典型的には少なくとも１０％、選択的には少なくとも２５％のエチレンオキシ末端キャップを有する。
【００２８】
第二のポリエーテルトリオールは典型的には、第一のポリエーテルトリオールよりも大きい分子量を有する。より具体的には、第二のポリエーテルトリオールは、質量平均分子量５０００〜１００００ｇ／ｍｏｌ、選択的に６０００〜７０００ｇ／ｍｏｌおよびヒドロキシル価１０〜４０ｍｇ  ＫＯＨ／ｇ、選択的に２０〜３５ｍｇ  ＫＯＨ／ｇ、選択的に２４〜２６ｍｇ  ＫＯＨ／ｇを有する。第二のポリエーテルトリオールも、典型的には、オキシアルキレンモノマーから形成された複数の内部ブロック、および前記複数の内部ブロックに取り付けられた複数の末端キャップを有する。第二のポリエーテルトリオールは、典型的には、第二のポリエーテルトリオールの総質量に対して少なくとも６０質量部、選択的に少なくとも７０質量部のエチレンオキシ単位を有する。第二のポリエーテルトリオールは典型的には少なくとも８０％のエチレンオキシ末端キャップ、選択的には約１００％のエチレンオキシ末端キャップを有する。
【００２９】
典型的な実施態様において、第二のポリエーテルトリオールは約１００％のエチレンオキシ末端キャップを有する。より具体的には、「約」１００％のエチレンオキシ末端キャップとは、第二のポリエーテルトリオールの全ての意図されるキャップがエチレンオキシキャップであり、微量の他のアルキレンオキシドまたは他の不純物から生じる任意の非エチレンオキシキャップを伴うことを意味する。従って、キャップは典型的には１００％エチレンオキシであるが、わずかにそれを下回ることがある、例えば、第二のポリエーテルトリオールの製造の間の工程の変化および不純物の存在に依存して少なくとも９９％のエチレンオキシドキャップであることがある。約１００％のエチレンオキシキャップは、本質的に（約１００％の）全ての一次ヒドロキシル基をもたらし、前記一次ヒドロキシル基は典型的には二次ヒドロキシル基よりも速く反応する。約１００％のエチレンオキシキャップを有する第二のポリエーテルトリオールは典型的には、プロピレンオキシキャップを有するポリオールより速く反応し、なぜなら、プロピレンオキシキャップされたポリオールは立体障害であるからである。
【００３０】
第一のポリエーテルトリオールは典型的には、第一のポリエーテルトリオールおよび第二のポリエーテルトリオールの総質量部に対して、５０〜９５質量部、選択的に６０〜９０質量部、選択的に約７５質量部の量のイソシアネート反応性成分中に含まれる。第二のポリエーテルトリオールは典型的には、イソシアネート反応性成分中に、第一のポリエーテルトリオールおよび第二のポリエーテルトリオールの総質量部に対して、５〜５０質量部、選択的に１５〜３５質量部、選択的に約２５質量部の量で含まれる。第一のポリエーテルトリオールおよび第二のポリエーテルトリオールの量は、第一のポリエーテルトリオールおよび第二のポリエーテルトリオールの代わりに樹脂組成物の総質量に対して表現され、その量は変化することがある。例えば追加的な成分を考慮に入れた場合、前記の量は変化することがある。さらには、第一のポリエーテルトリオールおよび第二のポリエーテルトリオールは、イソシアネート反応性成分中で１：１〜５：１、選択的に２：１〜４：１、選択的に約３：１の質量比で存在できる。
【００３１】
典型的には、第一のポリエーテルトリオールおよび第二のポリエーテルトリオールが、トルエンジイソシアネート（およびアミノアルコール連鎖延長剤）と反応して、より低い温度（＜０℃）で優れた粘弾性特性を有する一方でより高い温度（＞０℃）で粘弾性ポリウレタンフォームの粘弾性特性を保持する粘弾性ポリウレタンフォームを形成する。具体的には、第一のポリエーテルトリオールおよび第二のポリエーテルトリオールの量および構造と、アミノアルコール連鎖延長剤の使用との組み合わせが、ｔａｎδの傾きのピークに作用し、その結果、フォームの使用温度範囲に作用する。従って、第一のポリエーテルトリオールおよび第二のポリエーテルトリオールの量および示されたアミノアルコール連鎖延長剤が典型的には、広い使用温度範囲にわたって優れた粘弾性特性を有する粘弾性ポリウレタンフォームをもたらす。
【００３２】
イソシアネート反応性成分は、上述の第一のポリエーテルトリオールおよび第二のポリエーテルトリオール以外に、他のポリオールも含むことができる。それらはポリエステルポリオールまたはポリアミンポリオールを含むことができる。ポリエステルポリオールは、適切な割合のグリコールおよびより高官能性のポリオールと、ポリカルボン酸との縮合によって得ることができる。なおもさらに適したポリオールは、ヒドロキシル末端化ポリチオエーテル、ポリアミド、ポリエステルアミド、ポリカーボネート、ポリアセタール、ポリオレフィンおよびポリシロキサンを含む。使用できる他のポリオールは、上述の種類のポリオール中の付加ポリマーまたは縮合ポリマーの分散液または溶液を含む。そのような変性されたポリオール（多くの場合、ポリマーポリオール、グラフトポリオール、またはグラフト分散液と称される）は、１つまたはそれより多くのビニルモノマー、例えばスチレンおよびアクリロニトリルの、ポリマーポリオール、例えばポリエーテルポリオール中でのｉｎ−ｓｉｔｕ重合によって、またはポリイソシアネートとアミノ官能性化合物またはヒドロキシ官能性化合物、例えばトリエタノールアミンとの間の、ポリマーポリオール中でのｉｎ−ｓｉｔｕ反応によって得られる生成物を含むことができる。
【００３３】
イソシアネート反応性成分は、アミノアルコール連鎖延長剤も含む。アミノアルコール連鎖延長剤は典型的には低分子量の吸湿性アミノアルコールである。より具体的には、アミノアルコール連鎖延長剤は典型的には質量平均分子量５０〜５００ｇ／ｍｏｌ、選択的に７５〜２５０ｇ／ｍｏｌ、および炭素原子２〜８個、選択的に炭素原子２〜６個を有する主鎖を有する。典型的な実施態様において、アミノアルコール連鎖延長剤は、エタノールアミン、ジエタノールアミン、トリエタノールアミンおよびそれらの混合物の群から選択される。１つの実施態様において、アミノアルコール連鎖延長剤はジエタノールアミンである。しかしながら、それらの上記で特に開示されたもの以外のアミノアルコール連鎖延長剤をイソシアネート反応性成分中で使用できることが理解されるべきである。アミノアルコール連鎖延長剤は典型的には、イソシアネート反応性成分中に、第一のポリエーテルトリオールおよび第二のポリエーテルトリオール１００質量部に対して、０．５〜１０質量部、選択的に１〜５質量部、選択的に２〜４質量部の量で含まれる。
【００３４】
理論に束縛されることを意図するものではないが、アミノアルコール連鎖延長剤とイソシアネートとが反応して、それらから形成されるポリウレタン中に混入されるフォーム内のウレタンのハードセグメントを形成し、そのことによって粘弾性ポリウレタンフォームの０℃より高い温度での粘弾性特性が改善されると考えられる。即ち、第一のポリエーテルトリオールおよび第二のポリエーテルトリオールと、アミノアルコール連鎖延長剤との組み合わせが、広い温度範囲にわたって十分に機能する粘弾性ポリウレタンフォームを製造するための柔軟性をもたらす。
【００３５】
イソシアネート反応性成分は、加水分解性ポリジメチルシロキサンコポリマーも含む。加水分解性ポリジメチルシロキサンコポリマーは、典型的にはイソシアネート反応性成分中に含まれる水に曝された際に加水分解する。理論に束縛されるものではないが、加水分解性ポリジメチルシロキサンコポリマーが、トルエンジイソシアネートおよび反応性の第一のポリエーテルトリオールおよび反応性の第二のポリエーテルトリオールおよびアミノアルコール連鎖延長剤の間の反応によって生成される発熱に耐えるために十分な泡を発生させ、且つ、そのことが主題の発明の粘弾性ポリウレタンフォームの形成を可能にすると考えられる。特に、加水分解性ポリジメチルシロキサンコポリマーは、粘弾性ポリウレタンフォームの特性に悪影響を及ぼさない。
【００３６】
加水分解性ポリジメチルシロキサンコポリマーは典型的には２５℃で粘度１００００〜２００００ｃｐｓ、選択的に１２０００〜１６０００ｃｐｓ、選択的に１３０００〜１５０００ｃｐｓ、選択的に約１４０００ｃｐｓを有する。加水分解性ポリジメチルシロキサンコポリマーは、典型的には、比重０．８〜１．０ｇ／ｃｍ3、選択的には０．８５〜０．９５ｇ／ｃｍ3、選択的には約０．０９２ｇ／ｃｍ3を有する。
【００３７】
加水分解性ポリジメチルシロキサンコポリマーは典型的には、イソシアネート反応性成分中に、第一のポリエーテルトリオールおよび第二のポリエーテルトリオール１００質量部に対して、０．５〜１０質量部、選択的に１〜４質量部、選択的に２〜３質量部の量で含まれる。典型的な実施態様において、アミノアルコール連鎖延長剤および加水分解性ポリジメチルシロキサンコポリマーは、イソシアネート反応性成分中に約６：５の質量比で含まれる。
【００３８】
イソシアネート反応性成分は、典型的には発泡剤も含む。イソシアネート反応性成分とトルエンジイソシアネートとの発熱反応の間に、発泡剤が空隙またはセルを形成する発泡ガスの放出を促進し、ポリウレタンが発泡する。本発明の発泡剤は、物理的発泡剤、化学的発泡剤またはそれらの組み合わせであってよい。
【００３９】
化学発泡剤は、トルエンジイソシアネートと、またはイソシアネート反応性成分と化学反応する。主題の発明の目的のために適した化学的発泡剤の限定されない例は、ギ酸、水およびそれらの組み合わせを含む。主題の発明の目的のために適した化学的発泡剤の特定の例は水である。
【００４０】
１つの実施態様において、発泡剤は水を含む。水はＣＯ2を生成し、それがポリウレタンを発泡させ、且つ、ウレア結合または「ハードセグメント」も形成する。水とイソシアネートとの反応から形成されるＣＯ2は、１つ以上の物理的発泡剤の添加によって補充することができる。
【００４１】
物理的発泡剤は、イソシアネート反応性成分および／またはトルエンジイソシアネートと化学反応せずに発泡ガスをもたらす。物理的発泡剤は、ガスまたは液体であってよい。典型的には液体である物理的発泡剤は、加熱された際に蒸発してガスになり、典型的には冷却された際に液体に戻る。主題の発明の目的のために適した物理的発泡剤は、ハイドロフルオロカーボン（ＨＦＣ）、炭化水素およびそれらの組み合わせを含むことができる。
【００４２】
イソシアネート反応性成分は、典型的には触媒を含む。前記触媒は１つまたはそれより多くの触媒を含むことができ、且つ典型的には触媒の組み合わせを含む。触媒は典型的にはイソシアネート反応性成分中に存在して、イソシアネート反応性成分とトルエンジイソシアネートとの間の発熱反応を触媒する。触媒は典型的には、イソシアネート反応性成分とトルエンジイソシアネートとの間の発熱反応において消費されないことが理解されるべきである。即ち、触媒は典型的には前記発熱反応に関与はするが、しかし前記発熱反応において消費はされない。触媒は、当該技術分野で公知の任意の適した触媒または触媒混合物を含むことができる。適した触媒の例は、限定されずに、ゲル化触媒、例えばジプロピレングリコール中のアミン触媒、発泡触媒、例えばジプロピレングリコール中のビス（ジメチルアミノエチル）エーテル、および金属触媒、例えばスズ、ビスマス、鉛等を含む。含まれる場合、触媒は様々な量で含まれてよい。
【００４３】
触媒の他に、イソシアネート反応性成分は随意に界面活性剤を含んでよい。界面活性剤は典型的には、発泡剤およびポリエーテルトリオールの均質化を補助し、且つ、ポリウレタンフォームのセル構造を制御する。界面活性剤は、当該技術分野で公知の任意の適した界面活性剤または界面活性剤混合物を含むことができる。適した界面活性剤の限定されない例は、様々なシリコーン界面活性剤、スルホン酸の塩、例えばオレイン酸、ステアリン酸、ドデシルベンゼンジスルホン酸またはジナフチルメタンジスルホン酸およびリシノール酸のアルカリ金属塩および／またはアンモニウム塩、泡安定剤、例えばシロキサンオキシアルキレンコポリマーおよび他のオルガノポリシロキサン、オキシエチル化アルキルフェノール、オキシエチル化脂肪アルコール、パラフィンオイル、ヒマシ油、ヒマシ油エステル、およびリシノール酸エステル、およびセル調整剤、例えばパラフィン、脂肪アルコールおよびジメチルポリシロキサンを含む。含まれる場合、界面活性剤はイソシアネート反応性成分中に様々な量で含まれてよい。
【００４４】
イソシアネート反応性成分は、随意に１つまたはそれより多くの添加剤を含むことができる。添加剤は、当該技術分野で公知の任意の適した添加剤または添加剤混合物を含むことができる。本発明の目的のために適した添加剤は、限定されずに、架橋剤、連鎖停止剤、加工助剤、難燃剤、着色剤、密着促進剤、抗酸化剤、脱泡剤、消泡剤、水捕捉剤、分子ふるい、フュームドシリカ、紫外光安定剤、充填剤、チキソトロープ剤、シリコーン、着色剤、不活性希釈剤およびそれらの組み合わせを含む。含まれる場合、添加剤はイソシアネート反応性成分中に様々な量で含まれてよい。
【００４５】
主題の発明はさらに、粘弾性ポリウレタンフォームの製造方法を提供する。該方法は、上述のとおり、トルエンジイソシアネート、第一のポリエーテルトリオール、第二のポリエーテルトリオール、アミノアルコール連鎖延長剤および加水分解性ポリエーテルポリジメチルシロキサンコポリマーを準備する段階を含む。
【００４６】
該方法は、トルエンジイソシアネート、第一のポリエーテルトリオールおよび第二のポリエーテルトリオール、アミノアルコール連鎖延長剤および加水分解性ポリエーテルポリジメチルシロキサンコポリマーを反応させて、粘弾性ポリウレタンフォームを形成する段階も含む。主題の発明の粘弾性ポリウレタンフォームを形成するために、トルエンジイソシアネートおよび第一のポリエーテルトリオールおよび第二のポリエーテルトリオールをイソシアネート指数６５〜１０５、選択的に７５〜９０で反応させる。当該技術分野で公知のとおり、イソシアネート指数とは、イソシアネート中のＮＣＯ基の、第一のポリエーテルトリオールおよび第二のポリエーテルトリオール中のＯＨ基に対する割合である。
【００４７】
以下の例は、本発明を説明することを意図しており、且つ本発明の範囲をどのようにも限定すると読解されるべきではない。
【実施例】
【００４８】
実施例１〜４は、当該発明に従って形成された粘弾性ポリウレタンフォームである。比較例１は、当該発明に従って形成されていないポリウレタンフォームであり、比較のために含まれている。
【００４９】
ここで、表１を参照し、イソシアネート反応性成分およびイソシアネートを含む一連のポリウレタン系が記載されている。表１のポリウレタン系は、実施例１〜４および比較例１を形成するために使用される。各々のイソシアネート反応性成分を形成するために使用される各々の成分の量および種類が以下の表１に示され、その際、全ての質量部での値は各々のイソシアネート反応性成分中に存在するポリエーテルトリオール全体１００質量部に対する、即ち、各々の成分の質量部は、イソシアネート反応性成分の総質量が１００質量部となるように正規化されているわけではない。表１は、イソシアネート反応性成分およびイソシアネートが反応して実施例１〜４および比較例１を形成する際のイソシアネート指数も含む。上記で示したとおり、イソシアネート指数は、イソシアネート中のＮＣＯ基の、イソシアネート反応性成分中の第一のポリエーテルトリオールおよび第二のポリエーテルトリオール中のＯＨ基に対する割合である。
【００５０】
【表１】
2015532340.tif 000002
【００５１】
第一のポリエーテルトリオールは、質量平均分子量約３６５０ｇ／ｍｏｌ、ヒドロキシル価約２５ｍｇ  ＫＯＨ／ｇを有し、第一のポリエーテルトリオールのアルキレンオキシ１００％に対して７５質量部のエチレンオキシ単位および２５質量部のプロピレンオキシ単位を含む、ポリエーテルポリオールである。
【００５２】
第二のポリエーテルトリオールは、質量平均分子量約６５００ｇ／ｍｏｌ、ヒドロキシル価約４６ｍｇ  ＫＯＨ／ｇを有し、且つ第二のポリエーテルトリオール中のアルキレンオキシ単位１００質量部に対して約７５質量部のエチレンオキシ単位および約２５質量部のプロピレンオキシ単位を含み、且つ、約１００％のエチレンオキシ末端キャップを有する、ポリエーテルポリオールである。
【００５３】
触媒Ａは３３質量％のトリエチレンジアミンと６７質量％のジプロピレングリコールとの溶液である。
【００５４】
触媒Ｂは７０質量％のビス−（２−ジメチルアミノエチル）エーテルと３０質量％のジプロピレングリコールとの溶液である。
【００５５】
触媒Ｃはオクタン酸第一スズである。
【００５６】
ＰＤＭＳは、加水分解性ポリジメチルシロキサンコポリマーである。
【００５７】
界面活性剤Ａは、ヒドロキシル官能性を有するポリジメチルシロキサンである。
【００５８】
界面活性剤Ｂは、ブタンジオール異性体である。
【００５９】
アミノアルコール連鎖延長剤は、ジエタノールアミンである。
【００６０】
ＴＤＩは、８０質量％の２，４異性体および２０質量％の２，６異性体を含むトルエンジイソシアネートである。
【００６１】
ＭＤＩは、イソシアネートの総質量に対して約１．１％の２，２’−ＭＤＩ、約２５．０％の２，４’−ＭＤＩ、約６２．５％の４，４’−ＭＤＩおよび１１．４％のポリマーＭＤＩの、ジフェニルメタンジイソシアネート（ＭＤＩ）混合物である。
【００６２】
実施例１〜４および比較例１のフォームは、Ｂｅａｍｅｃｈ（登録商標）Ｍ−３０  Ｌａｂｏｒａｔｏｒｙ  Ｆｏａｍ  Ｍａｃｈｉｎｅを使用して製造されている。より具体的には、表１に示される化合物が計量供給され、且つ、ピン式ミキサーを用いて、高剪断エネルギーを印加することによって、ミキサーピン部品とヘッドバレルとの間の精密公差を介して混合され、反応混合物が形成される。前記反応混合物は動いているコンベヤ上に注がれる。該コンベヤは、角度をつけてバンの高さの制御を可能にする。反応混合物は、液体状態で混合ヘッドを離れ、平らになる。該コンベヤは、プラスチックフィルムで裏付けられ且つコンベヤと同じ速度で動く側方の支持壁を有する。Ｂｅａｍｅｃｈ（登録商標）Ｍ−３０  Ｌａｂｏｒａｔｏｒｙ  Ｆｏａｍ  Ｍａｃｈｉｎｅは、幅が２４インチであり且つ高さが２４インチまでであり、長さ３０フィートまでのフォームの「バン」を製造する。前記のバンを対流式オーブン内、１６時間、１２１℃で後硬化させる。引き続き、必要とされる試験のために適切な寸法の試料を、予め製造されたフォームから切り出す。引き続き、実施例１〜４および比較例１の各々の適切な寸法の試料を、試験のために切断する。
【００６３】
実施例１〜４および比較例１の様々な物理的特性を、ＡＳＴＭ  Ｄ３５７４−１１に準拠して一定の温度および圧力で測定する。実施例の各々についての試験結果を以下の表２に示す。
【００６４】
【表２】
2015532340.tif 000003
【００６５】
添付の請求項は、詳細な説明において記載される表現、および特に化合物、組成物または方法に限定されず、それらは添付の請求項の範囲に入る特定の実施態様の間で変化できると理解されるべきである。特定の特徴または様々な実施態様の側面を記載するために本願内で基づかれている任意のマーカッシュの群に関して、全ての他のマーカッシュの要素から独立して、それぞれのマーカッシュの群の各々の要素から、異なる、特別な、および／または予想されない結果を得ることができると理解されるべきである。マーカッシュの群の各々の要素に、個々に、または組み合わせて基づくことができ、且つ、前記各々の要素は、添付の請求項の範囲内での特定の実施態様のための充分なサポートを提供する。
【００６６】
当該発明の様々な実施態様の記載において独立して且つ一括して用いられる全ての範囲および部分範囲は、添付の請求項の範囲に入り、且つ、その全ておよび／または部分的な値を含む全ての範囲を記載および意図すると（たとえそのような値が本願内に明らかに記載されていなくても）理解されるべきである。当業者は、挙げられた範囲および部分範囲が、当該発明の様々な実施態様を充分に記載し且つ可能にし、且つ、かかる範囲および部分範囲を、関連する半分、１／３、１／４、１／５などへとさらに詳述できることをすぐに理解する。単なる１つの例として、「０．１〜０．９の」範囲とは、小さい方の１／３、即ち、０．１〜０．３、中央の１／３、即ち、０．４〜０．６、および大きい方の１／３、即ち、０．７〜０．９へとさらに詳述でき、それらは個々に且つ一括して、添付の請求項の範囲内であり、且つ、個々におよび／または一括してそれらに基づくことができ、且つそれらは添付の請求項の範囲内の特定の実施態様のための適切なサポートを提供する。さらに、範囲を定義または変更する用語、例えば、「少なくとも」、「〜よりも大きい」、「未満」、「以下」、およびその種のものに関して、かかる用語が部分範囲および／または上限または下限を含むことが理解されるべきである。他の例として、「少なくとも１０」の範囲は、固有に、少なくとも１０〜３５の部分範囲、少なくとも１０〜２５の部分範囲、２５〜３５の部分範囲などを含み、且つ、各々の部分範囲に、個々に且つ／または一括して基づくことができ、且つ、前記部分範囲は添付の請求項の範囲内の特定の実施態様のための適切なサポートを提供する。最終的に、開示される範囲内の個々の数値は、添付の特許請求の範囲内の特定の実施態様に基づくことができ、且つ、添付の特許請求の範囲内の特定の実施態様のための充分なサポートを提供する。例えば、「１〜９」の範囲は、様々な個々の整数、例えば３、並びに小数点（または分数）を含む個々の数字、例えば４．１を含み、それらに基づくことができ、且つそれらは添付の請求項の範囲内の特定の実施態様のための適切なサポートを提供する。
【００６７】
当該発明は例示的に記載されており、且つ使用される用語は限定というよりはむしろ説明の類の単語を意図していると理解されるべきである。上記の教示に鑑みて当該発明の多くの修正および変更が明らかに可能である。従って、添付の請求項の範囲内で、特段記載されない限り、当該発明を実施できることが理解されるべきである。
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
（Ａ）  トルエンジイソシアネートと、
（Ｂ）  イソシアネート反応性成分であって、
ｉ．  以下を有する第一のポリエーテルトリオール
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
ｉｉ．  前記第一のポリエーテルトリオールとは異なり、以下を有する第二のポリエーテルトリオール：
ａ．  質量平均分子量５０００〜１００００ｇ／ｍｏｌ、および
ｂ．  少なくとも８０％のエチレンオキシ末端キャップ、
ｉｉｉ．  アミノアルコール連鎖延長剤、および
ｉｖ．  加水分解性ポリエーテルポリジメチルシロキサンコポリマー
を含む、前記イソシアネート反応性成分との反応生成物を含み、前記第一のポリエーテルトリオールおよび前記第二のポリエーテルトリオールが、前記イソシアネート反応性成分中に１：１〜５：１の質量比で存在する、粘弾性ポリウレタンフォーム。
【請求項２】
ガラス転移温度−１５℃未満およびタンジェントデルタ（ｔａｎδ）０．３〜０．６を有する、請求項１に記載の粘弾性ポリウレタンフォーム。
【請求項３】
前記第一のポリエーテルトリオールが、質量平均分子量３０００〜４０００ｇ／ｍｏｌを有する、請求項１または２に記載の粘弾性ポリウレタンフォーム。
【請求項４】
前記第一のポリエーテルトリオールが、前記第一のポリエーテルトリオールの総質量に対して少なくとも７０質量部のエチレンオキシ単位を含む、請求項１から３までのいずれか１項に記載の粘弾性ポリウレタンフォーム。
【請求項５】
前記第一のポリエーテルトリオールが、少なくとも２５％のエチレンオキシ末端キャップを有する、請求項１から４までのいずれか１項に記載の粘弾性ポリウレタンフォーム。
【請求項６】
前記第二のポリエーテルトリオールが、質量平均分子量６０００〜７０００ｇ／ｍｏｌを有する、請求項１から５までのいずれか１項に記載の粘弾性ポリウレタンフォーム。
【請求項７】
前記第二のポリエーテルトリオールが、約１００％のエチレンオキシ末端キャップを含む、請求項１から６までのいずれか１項に記載の粘弾性ポリウレタンフォーム。
【請求項８】
前記アミノアルコール連鎖延長剤が、エタノールアミン、ジエタノールアミン、トリエタノールアミンおよびそれらの混合物の群から選択される、請求項１から７までのいずれか１項に記載の粘弾性ポリウレタンフォーム。
【請求項９】
前記加水分解性ポリエーテルポリジメチルシロキサンコポリマーが、２５℃で粘度１００００〜２００００ｃｐｓを有する、請求項１から８までのいずれか１項に記載の粘弾性ポリウレタンフォーム。
【請求項１０】
前記トルエンジイソシアネートが、８０質量％の２，４異性体および２０質量％の２，６異性体を含む、請求項１から９までのいずれか１項に記載の粘弾性ポリウレタンフォーム。
【請求項１１】
ガラス転移温度−２０〜−３０℃およびタンジェントデルタ（ｔａｎδ）０．４〜０．５を有する、請求項１から１０までのいずれか１項に記載の粘弾性ポリウレタンフォーム。
【請求項１２】
ＡＳＴＭ  Ｄ３５７４に準拠して２１℃で試験した際に４インチ厚の試料上で２５％の押込力たわみ（２５％ＩＦＤ）５〜３０ｌｂｓ／５０ｉｎ2を有し、且つ、ＡＳＴＭ  Ｄ３５７４に準拠して０℃で試験した際に４インチ厚の試料上で２５％ＩＦＤ５〜３０ｌｂｓ／５０ｉｎ2を有する、請求項１から１１までのいずれか１項に記載の粘弾性ポリウレタンフォーム。
【請求項１３】
以下の段階：
トルエンジイソシアネートを準備する段階、
以下を有する第一のポリエーテルトリオールを準備する段階：
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
第一のポリエーテルトリオールとは異なり、以下を有する第二のポリエーテルトリオールを準備する段階：
ａ．  質量平均分子量５０００〜１００００ｇ／ｍｏｌ、および
ｂ．  少なくとも８０％のエチレンオキシ末端キャップ、
アミノアルコール連鎖延長剤を準備する段階、
加水分解性ポリエーテルポリジメチルシロキサンコポリマーを準備する段階、および
トルエンジイソシアネート、質量比１：１〜５：１の第一のポリエーテルトリオールおよび第二のポリエーテルトリオール、アミノアルコール連鎖延長剤、および加水分解性ポリエーテルポリジメチルシロキサンコポリマーを反応させて、粘弾性ポリウレタンフォームを形成する段階を含む、粘弾性ポリウレタンフォームの製造方法。
【請求項１４】
前記粘弾性ポリウレタンフォームが、ガラス転移温度−１５℃未満およびタンジェントデルタ（ｔａｎδ）０．３〜０．６を有する、請求項１３に記載の方法。
【請求項１５】
前記アミノアルコール連鎖延長剤が、エタノールアミン、ジエタノールアミン、トリエタノールアミンおよびそれらの混合物の群から選択される、請求項１３または１４に記載の方法。
【請求項１６】
前記トルエンジイソシアネートが、８０質量％の２，４異性体および２０質量％の２，６異性体を含む、請求項１３から１５までのいずれか１項に記載の方法。
【請求項１７】
トルエンジイソシアネートおよび第一のポリエーテルトリオールおよび第二のポリエーテルトリオールを、イソシアネート指数６５〜１０５で反応させる、請求項１３から１６までのいずれか１項に記載の方法。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
（Ａ）  トルエンジイソシアネートと、
（Ｂ）  イソシアネート反応性成分であって、
ｉ．  以下を有する第一のポリエーテルトリオール
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
ｉｉ．  前記第一のポリエーテルトリオールとは異なり、以下を有する第二のポリエーテルトリオール：
ａ．  質量平均分子量５０００〜１００００ｇ／ｍｏｌ、および
ｂ．  少なくとも８０％のエチレンオキシ末端キャップ、
ｉｉｉ．  アミノアルコール連鎖延長剤、および
ｉｖ．  加水分解性ポリエーテルポリジメチルシロキサンコポリマー
を含む、前記イソシアネート反応性成分との反応生成物を含み、前記第一のポリエーテルトリオールおよび前記第二のポリエーテルトリオールが、前記イソシアネート反応性成分中に１：１〜５：１の質量比で存在する、粘弾性ポリウレタンフォーム。
【請求項２】
ガラス転移温度−１５℃未満およびタンジェントデルタ（ｔａｎδ）０．３〜０．６を有する、請求項１に記載の粘弾性ポリウレタンフォーム。
【請求項３】
前記第一のポリエーテルトリオールが、質量平均分子量３０００〜４０００ｇ／ｍｏｌを有し、前記第一のポリエーテルトリオールの総質量に対して少なくとも７０質量部のエチレンオキシ単位を含み、且つ／または少なくとも２５％のエチレンオキシ末端キャップを有する、請求項１または２に記載の粘弾性ポリウレタンフォーム。
【請求項４】
前記第二のポリエーテルトリオールが、質量平均分子量６０００〜７０００ｇ／ｍｏｌを有し、且つ／または約１００％のエチレンオキシ末端キャップを含む、請求項１から３までのいずれか１項に記載の粘弾性ポリウレタンフォーム。
【請求項５】
前記アミノアルコール連鎖延長剤が、エタノールアミン、ジエタノールアミン、トリエタノールアミンおよびそれらの混合物の群から選択される、請求項１から４までのいずれか１項に記載の粘弾性ポリウレタンフォーム。
【請求項６】
前記加水分解性ポリエーテルポリジメチルシロキサンコポリマーが、２５℃で粘度１００００〜２００００ｃｐｓを有する、請求項１から５までのいずれか１項に記載の粘弾性ポリウレタンフォーム。
【請求項７】
前記トルエンジイソシアネートが、８０質量％の２，４異性体および２０質量％の２，６異性体を含む、請求項１から６までのいずれか１項に記載の粘弾性ポリウレタンフォーム。
【請求項８】
ガラス転移温度−２０〜−３０℃およびタンジェントデルタ（ｔａｎδ）０．４〜０．５を有する、請求項１から７までのいずれか１項に記載の粘弾性ポリウレタンフォーム。
【請求項９】
ＡＳＴＭ  Ｄ３５７４に準拠して２１℃で試験した際に４インチ厚の試料上で２５％の押込力たわみ（２５％ＩＦＤ）５〜３０ｌｂｓ／５０ｉｎ2を有し、且つ、ＡＳＴＭ  Ｄ３５７４に準拠して０℃で試験した際に４インチ厚の試料上で２５％ＩＦＤ５〜３０ｌｂｓ／５０ｉｎ2を有する、請求項１から８までのいずれか１項に記載の粘弾性ポリウレタンフォーム。
【請求項１０】
以下の段階：
トルエンジイソシアネートを準備する段階、
以下を有する第一のポリエーテルトリオールを準備する段階：
ａ．  質量平均分子量５００〜５０００ｇ／ｍｏｌ、
ｂ．  第一のポリエーテルトリオールの総質量に対して少なくとも６０質量部のエチレンオキシ単位、および
ｃ．  少なくとも１０％のエチレンオキシ末端キャップ、
第一のポリエーテルトリオールとは異なり、以下を有する第二のポリエーテルトリオールを準備する段階：
ａ．  質量平均分子量５０００〜１００００ｇ／ｍｏｌ、および
ｂ．  少なくとも８０％のエチレンオキシ末端キャップ、
アミノアルコール連鎖延長剤を準備する段階、
加水分解性ポリエーテルポリジメチルシロキサンコポリマーを準備する段階、および
トルエンジイソシアネート、質量比１：１〜５：１の第一のポリエーテルトリオールおよび第二のポリエーテルトリオール、アミノアルコール連鎖延長剤、および加水分解性ポリエーテルポリジメチルシロキサンコポリマーを反応させて、粘弾性ポリウレタンフォームを形成する段階を含む、粘弾性ポリウレタンフォームの製造方法。
【請求項１１】
前記粘弾性ポリウレタンフォームが、ガラス転移温度−１５℃未満およびタンジェントデルタ（ｔａｎδ）０．３〜０．６を有する、請求項１０に記載の方法。
【請求項１２】
前記アミノアルコール連鎖延長剤が、エタノールアミン、ジエタノールアミン、トリエタノールアミンおよびそれらの混合物の群から選択され、前記トルエンジイソシアネートが８０質量％の２，４異性体および２０質量％の２，６異性体を含み、且つ／または前記トルエンジイソシアネートおよび第一のポリエーテルトリオールおよび第二のポリエーテルトリオールを、イソシアネート指数６５〜１０５で反応させる、請求項１０または１１に記載の方法。
【手続補正２】
【補正対象書類名】明細書
【補正対象項目名】００５１
【補正方法】変更
【補正の内容】
【００５１】
第一のポリエーテルトリオールは、質量平均分子量約３６５０ｇ／ｍｏｌ、ヒドロキシル価約４６ｍｇ  ＫＯＨ／ｇを有し、第一のポリエーテルトリオールのアルキレンオキシ１００％に対して７５質量部のエチレンオキシ単位および２５質量部のプロピレンオキシ単位を含む、ポリエーテルポリオールである。
【手続補正３】
【補正対象書類名】明細書
【補正対象項目名】００５２
【補正方法】変更
【補正の内容】
【００５２】
第二のポリエーテルトリオールは、質量平均分子量約６５００ｇ／ｍｏｌ、ヒドロキシル価約２５ｍｇ  ＫＯＨ／ｇを有し、且つ第二のポリエーテルトリオール中のアルキレンオキシ単位１００質量部に対して約７５質量部のエチレンオキシ単位および約２５質量部のプロピレンオキシ単位を含み、且つ、約１００％のエチレンオキシ末端キャップを有する、ポリエーテルポリオールである。
【国際調査報告】
2015532340.tif 000004
2015532340.tif 000005